(57)【要約】【課題】ホウ素（又はホウ素化合物）を含有する従来の難燃・防炎剤の問題点（健康障害・環境負荷の可能性、木材に使用した場合の白化現象や布や紙に使用した場合のゴワゴワ感、水溶性の低さや粘度の高さによる木材への浸透・含浸のしにくさ）を解決することのできる難燃化処理液を提供する。【解決手段】ホウ素及びホウ素化合物の何れも含有せず、水、リン酸二水素アンモニウム、硫酸アンモニウム、アンモニア、含浸促進剤及び防蟻剤を含有し、リン酸二水素アンモニウム１質量部に対して、防蟻剤を０．００１〜０．０２質量部含有することを特徴とする防蟻性難燃化処理液によって上記課題を解決した。【選択図】なし【特許請求の範囲】
【請求項１】
ホウ素及びホウ素化合物の何れも含有せず、水、リン酸二水素アンモニウム、硫酸アンモニウム、アンモニア、含浸促進剤及び防蟻剤を含有し、リン酸二水素アンモニウム１質量部に対して、防蟻剤を０．００１〜０．０２質量部含有することを特徴とする防蟻性難燃化処理液。
【請求項２】
上記防蟻剤は、ネオニコチノイド系化合物である請求項１に記載の防蟻性難燃化処理液。
【請求項３】
上記ネオニコチノイド系化合物は、ジノテフランである請求項２に記載の防蟻性難燃化処理液。
【請求項４】
請求項１ないし請求項３の何れかの請求項に記載の防蟻性難燃化処理液の製造方法。
【請求項５】
請求項１ないし請求項３の何れかの請求項に記載の防蟻性難燃化処理液を可燃性基材に浸透・含浸させることを特徴とする難燃化基材の製造方法。
【請求項６】
上記可燃性基材は木材である請求項５に記載の難燃化基材の製造方法。
【発明の詳細な説明】
【技術分野】
【０００１】
本発明は、防蟻性難燃化処理液に関し、更に詳しくは、人体に有害なホウ素（又はホウ素化合物）を含有しない防蟻性難燃化処理液に関する。
また、本発明は、該防蟻性難燃化処理液の製造方法や、該防蟻性難燃化処理液を使用した難燃化基材の製造方法に関する。
【０００２】
本発明の防蟻性難燃化処理液は、木材に含浸させることにより木材に防蟻性と難燃性・防炎性を付加することができ、そして木材以外の布、紙には難燃性・防炎性を付加することができる水溶性の高い処理液である。
【背景技術】
【０００３】
木材、布、紙等の基材に難燃性・防炎性を付与するための薬剤としては、ホウ素化合物を添加したもの等が知られている（特許文献１〜５）。
【０００４】
ホウ素化合物は、難燃性・防炎性と防蟻性に優れているが、ホウ素化合物は、人体に対して、様々な悪影響を及ぼすことが知られている。
例えば、ホウ素化合物であるホウ酸は、咳、咽頭痛、眼の充血や痛み、吐き気、嘔吐、下痢、腹痛、皮疹、頭痛、痙攣等の症状を引き起こすことが指摘されている（非特許文献１）。
【０００５】
２０１３年７月２０日から適用されているヨーロッパの新しい玩具指令によれば、ホウ素（ホウ素化合物）が新たに有害物質の対象となり、玩具材料や玩具塗料からの人体への有害物質であるホウ素（ホウ素化合物）等の移行限度値が設定された。
【０００６】
また、ホウ素（ホウ素化合物）は、それらが含浸された木材や布や紙が土壌中に廃棄された場合には、国の定めた土壌汚染対策法基準の土壌汚染と地下水汚染という環境負荷を引き起こす可能性のある物質であると規定されている。
【０００７】
ホウ素（ホウ素化合物）は、主にガラス繊維の原料に使用されている。このため、木材に含浸させると木材表面に白化現象が生じ、布や紙に含浸させるとゴワゴワ感が生じてしまう。
【０００８】
ホウ素（ホウ素化合物）は、水に対する溶解性が低い有害物質であり、木に含浸する場合には、真空・加圧含浸法等の強制含浸法を用いることがほとんどであるが、その際に高度な圧力調整技術と高いコストが必要となる。
【０００９】
ホウ素（ホウ素化合物）は、難燃性・防炎性を持つ他、防蟻性を有していることが知られているが（例えば、特許文献６）、木材に十分に浸透・含浸されていない場合には、防蟻性が発揮できない場合がある。
【００１０】
このため、ホウ素（ホウ素化合物）の代替となる成分を使用した難燃性・防炎性に優れた処理液の開発が望まれている。
【先行技術文献】
【特許文献】
【００１１】
【特許文献１】特開２００４−０５０８２８号公報
【特許文献２】特開２０１４−１３９２６９号公報
【特許文献３】特開２００２−３４８５７４号公報
【特許文献４】特開２０１０−２４８１１０号公報
【特許文献５】特表２００１−５２７０９３号公報
【特許文献６】特開２００７−１９６４２０号公報
【非特許文献】
【００１２】
【非特許文献１】国立医薬品食品衛生研究所「国際化学物質安全性カード」  ホウ酸（ＢＯＲＩＣ  ＡＣＩＤ）
【発明の概要】
【発明が解決しようとする課題】
【００１３】
本発明は上記背景に鑑みてなされたものであり、その課題は、ホウ素（ホウ素化合物）を含有する従来の難燃・防炎剤の問題点を解決することのできる難燃化処理液を提供することにある。
【００１４】
具体的には、本発明の処理液は、ホウ素（ホウ素化合物）のように健康障害・環境負荷を引き起こす成分は使用せず、安全な成分のみを使用する。
また、ホウ素（ホウ素化合物）を含有する従来の難燃・防炎剤は、木材に対してホウ素（ホウ素化合物）に起因する白化現象、布や紙に対してゴワゴワ感を発生させるが、本発明の処理液では、そのような問題を発生させない。
更に、本発明の処理液は、水に対する溶解性が高く、粘度が低く、また、高性能な含浸促進剤を使用しているため、木材に浸透・含浸させやすい。このため、十分に木材に浸透・含浸させることができ、防蟻性を発揮しやすく、浸透・含浸コストの削減にも寄与する。
【課題を解決するための手段】
【００１５】
本発明者は、上記の課題を解決すべく鋭意検討を重ねた結果、水溶性の高いリン酸二水素アンモニウムと硫酸アンモニウム、アンモニア、含浸促進剤、防蟻剤を水に溶解・分散させることによって、難燃性・防炎性においてホウ素（ホウ素化合物）に劣らない上に、木材に浸透・含浸されやすく、防蟻性の高い防蟻性難燃化処理液を作製することができることを見出して、本発明を完成するに至った。
【００１６】
すなわち、本発明は、ホウ素及びホウ素化合物の何れも含有せず、水、リン酸二水素アンモニウム、硫酸アンモニウム、アンモニア、含浸促進剤及び防蟻剤を含有し、リン酸二水素アンモニウム１質量部に対して、防蟻剤を０．００１〜０．０２質量部含有することを特徴とする防蟻性難燃化処理液を提供するものである。
【００１７】
また、本発明は、上記防蟻剤がネオニコチノイド系化合物、特にジノテフランである上記の防蟻性難燃化処理液を提供するものである。
【００１８】
また、本発明は、上記の防蟻性難燃化処理液の製造方法や、上記の防蟻性難燃化処理液を可燃性基材（特に、木材）に浸透・含浸させることを特徴とする難燃化基材の製造方法を提供するものである。
【発明の効果】
【００１９】
本発明による防蟻性難燃化処理液は、木材、布、紙等の難燃化に資することができるとともに、ホウ素（ホウ素化合物）や重金属等の有害物質が含まれていないため、健康障害や環境負荷の危険性も生じない。
【００２０】
また、本発明の防蟻性難燃化処理液には、ホウ素（ホウ素化合物）が含まれていないため、ホウ素（ホウ素化合物）に起因する木材の白化現象や、布製品や紙製品のゴワゴワ感が発生しない。
【００２１】
本発明の防蟻性難燃化処理液は、木材に使用する場合、難燃化を行うと同時に、防蟻化と防腐化を行なうことができるので、難燃剤の塗布と防蟻剤の塗布という２工程が１工程になり、木造住宅における難燃化・防蟻化工事の効率が向上する。
【００２２】
本発明の防蟻性難燃化処理液は、従来のホウ素（ホウ素化合物）を含有する難燃・防炎剤に比べて、水溶性が高くて粘度が低い。このため、本発明の防蟻性難燃化処理液は、木材に対して浸透・含浸しやすく、高度な技術が無くても、容易に浸透・含浸作業を行うことができ、コストの削減につながるだけでなく、難燃化された基材は十分な難燃性・防蟻性を発揮することができる。
【発明を実施するための形態】
【００２３】
以下、本発明について説明するが、本発明は以下の実施の形態に限定されるものではなく、任意に変形して実施することができる。
【００２４】
本発明の防蟻性難燃化処理液は、可燃性基材に浸透・含浸させることにより、該可燃性基材を難燃化（又は防炎化）するものである。
「可燃性基材」とは、具体的には、木材、紙、布等の、通常環境において着火した場合に燃焼が継続する物質である。本発明の防蟻性難燃化処理液は、
浸漬、塗布、吹付、穿孔注入、含浸装置等による含浸等の方法により、これらの基材の内部に浸透・含浸し、これらの基材を燃焼しにくくする。
「難燃性」とは、木材、布、紙等の可燃性の基材が燃焼しにくいことをいい、「防炎性」とは、可燃性の基材が炎を上げて激しく燃焼しにくいことをいうが、両者に明確な違いは無い。以下、本明細書では、両者を含めて「難燃性」という。また、基材に難燃性を付与することを、「難燃化する」という。
【００２５】
また、本発明の防蟻性難燃化処理液は、木材に対して使用した場合に、木材に「防蟻性」を付与する。
「防蟻性」とは、シロアリ等の害虫を木材に近づけないようにする性質をいう。
【００２６】
本発明の防蟻性難燃化処理液は、ホウ素及びホウ素化合物の何れも含有しない。
前記のように、ホウ素（又はホウ酸等のホウ素化合物）は、難燃性と防蟻性を併せ持つことから、木材を対象とした難燃化処理剤としての性能自体は優れていたが、人体への有害性等の問題があるので、これを改善するため、本発明の防蟻性難燃化処理液は、ホウ素及びホウ素化合物の何れも含有させていない。
【００２７】
本発明の防蟻性難燃化処理液は、水、リン酸二水素アンモニウム、硫酸アンモニウム、アンモニア、含浸促進剤及び防蟻剤を含有する。
【００２８】
＜リン酸二水素アンモニウム＞
リン酸二水素アンモニウム（ＮＨ４Ｈ２ＰＯ４）は、水溶性肥料、防炎剤、発酵助剤、助剤、金属表面処理剤等に使用され、水溶性が高く、人体に対する安全性が高い物質である。
リン酸二水素アンモニウムは、公益財団法人日本防炎協会において、毒性審査済みの成分で、その安全性は確認されている。
【００２９】
＜硫酸アンモニウム＞
硫酸アンモニウム（（ＮＨ４）２ＳＯ４）は、水溶性肥料、防炎剤、雪面硬化剤等に使用され、水溶性が高く、人体に対する安全性が高い物質である。
硫酸アンモニウムも、公益財団法人日本防炎協会において、毒性審査済みの成分で、その安全性は確認されている。
【００３０】
リン酸二水素アンモニウムと硫酸アンモニウムは、ともに難燃性・防炎性を有する物質であるが、本発明の防蟻性難燃化処理液には、リン酸二水素アンモニウムと硫酸アンモニウムを特定の比率で混合されていることにより、難燃性が著しく向上している。
具体的には、リン酸二水素アンモニウム１質量部に対して、硫酸アンモニウムの含有比率は、１〜１．５質量部が好ましく、１．１〜１．４質量部がより好ましく、１．２〜１．３質量部が特に好ましい。
【００３１】
＜アンモニア＞
アンモニア（ＮＨ３）は、弱アルカリ性を示す物質である。リン酸二水素アンモニウムと硫酸アンモニウムは、弱酸性で、これらを使用した防蟻性難燃化処理液を布や紙に浸透・含浸した場合、布や紙を変色（黄変）させるため、この変色を防止するためにｐＨを中性に近くする目的と、難燃性向上の目的で防蟻性難燃化処理液に含有させている。
アンモニアは、市販のアンモニア水（例えば、２５％アンモニア水）を希釈して適宜使用することができる。
【００３２】
リン酸二水素アンモニウム１質量部に対して、アンモニアの比率は、０．０７〜０．１２質量部が好ましく、０．０８〜０．１１質量部がより好ましく、０．０９〜０．１０質量部が特に好ましい。
アンモニアの比率の下限が上記以上であると、十分に黄変防止等できる。上限が上記以下であると、難燃性に悪影響が出にくい。
【００３３】
＜含浸促進剤＞
含浸促進剤は、防蟻性難燃化処理液の難燃成分や防蟻成分が基材の内部にまで浸透するのを助けるのに使用される。含浸促進剤を使用することにより、基材内部に満遍無く難燃成分・防蟻成分を行き渡らせることができ、難燃性・防蟻性が向上する。
【００３４】
含浸促進剤としては、高級脂肪酸、高級アルコール硫酸エステル塩類、脂肪酸硫酸エステル塩類、アルキルアリルスルホン酸塩類、リン酸エステル類、ポリオキシアルキレンアルキルフェニルエーテル類、ポリアクリル酸エステル樹脂、ポリメタクリル酸エステル樹脂等が挙げられる。
また、市販されている製品としては、ジョンクリル（登録商標、ＢＡＳＦジャパン（株）製）、ソルスパース（登録商標、日本ルーブリゾール（株）製）、サンセパラー（登録商標、三洋化成（株）製）、ディスパロン（登録商標、楠本化成（株）製）等が挙げられる。
含浸促進剤は、１種単独で使用してもよいし、２種以上を混合して使用してもよい。
【００３５】
本発明の防蟻性難燃化処理液において、含浸促進剤の含有比率は０．１質量％以上５質量％以下であることが好ましく、０．３質量％以上２質量％以下であることがより好ましい。含浸促進剤の含有比率が上記範囲内であると、難燃成分・防蟻成分が十分に基材内部に浸透し、難燃性・防蟻性を十分に発揮できる。
【００３６】
また、リン酸二水素アンモニウム１質量部に対して、含浸促進剤の比率は、０．０１〜０．５質量部が好ましく、０．０３〜０．２質量部がより好ましく、０．０５〜０．１質量部が特に好ましい。
上記範囲内であると、難燃成分が容易に基材内部に浸透し、難燃性・防蟻性を十分に発揮できる。
【００３７】
＜防蟻剤＞
本発明の防蟻性難燃化処理液に含有させる防蟻剤としては、他の成分との相溶性に優れ、難燃成分（リン酸二水素アンモニウム、硫酸アンモニウム）による難燃化作用を阻害しないものであれば、任意の防蟻剤を使用することができる。
【００３８】
具体的には、例えば、ジノテフラン、クロチアニジン、イミダクロプリド、チアメトキサム、アセタミプリド等のネオニコチノイド系化合物；シフルトリン、ピレトリン等のピレスロイド系化合物；カルバリル、フェノブカルブ、プロポクスル等のカーバメイト系化合物；等が候補として考えられる。
これらは、１種単独で使用してもよいし、２種以上を混合して使用してもよい。
【００３９】
このうち、ネオニコチノイド系化合物は、人体に対する毒性が低いので、本発明における防蟻剤として好ましい。
ネオニコチノイド系化合物のうち、ジノテフランは、本発明における他の成分との相溶性・微分散性に優れ、本発明における防蟻剤として特に好ましいことが実際に確かめられている（後述の実施例参照）。
【００４０】
本発明の防蟻性難燃化処理液において、防蟻剤の含有比率は０．０１質量％以上１質量％以下であることが好ましく、０．０５質量％以上０．５質量％以下であることがより好ましい。防蟻剤の含有比率の下限が上記以上であると、難燃化処理された木材が十分に防蟻性を発揮し、上限が上記以下であると、他の成分との相溶性に優れる。
【００４１】
また、リン酸二水素アンモニウム１質量部に対して、防蟻剤の比率は、０．００１〜０．０２質量部が好ましく、０．００３〜０．１５質量部がより好ましく、０．００５〜０．１０質量部が特に好ましい。
【００４２】
＜他の成分＞
本発明の防蟻性難燃化処理液は、他に、防腐剤、防藻剤、防カビ剤等を含有することができる。
【００４３】
本発明の防蟻性難燃化処理液の組成の一例として、下記のような組成が挙げられる。
硫酸アンモニウム                ７．０〜３０．０質量部
リン酸二水素アンモニウム        ５．０〜２０．０質量部
アンモニア水                      １．５〜８．０質量部
防蟻剤・防腐剤・防カビ剤          １．５〜２．０質量部
含浸促進剤                      ０．１５〜３．０質量部
水                          ３７．０〜８４．８５質量部
【００４４】
また、本発明の防蟻性難燃化処理液の組成の一例として、下記のような組成も挙げられる。
硫酸アンモニウム                ７．０〜３０．０質量部
リン酸二水素アンモニウム        ５．０〜２０．０質量部
アンモニア水                      １．５〜８．０質量部
防蟻剤・防腐剤・防カビ剤                          適量
含浸促進剤                      ０．３５〜２．０質量部
水                          ４０．０〜８６．１５質量部
【００４５】
本発明の防蟻性難燃化処理液は、木材に使用する場合は、難燃成分や防蟻剤の添加量が多く濃度の高いものを使用し、布や紙に使用する場合は、難燃成分や防蟻剤の添加量が少なく濃度の低いものを使用するのがよい。
具体的には、本発明の防蟻性難燃化処理液における水の含有比率は、対象となる可燃性基材が木材である場合は、３０質量％以上８０質量％以下が好ましく、４０質量％以上７５質量％以下がより好ましく、５０質量％以上７０質量％以下が特に好ましい。
また、本発明の防蟻性難燃化処理液における水の含有比率は、対象となる可燃性基材が布や紙である場合は、６０質量％以上９９質量％以下が好ましく、７０質量％以上９５質量％以下がより好ましく、８０質量％以上９０質量％以下が特に好ましい。
【００４６】
本発明は、防蟻性難燃化処理液を可燃性基材に浸透・含浸させることによる難燃化基材の製造方法でもある。
【００４７】
浸透・含浸させる方法は浸漬、塗布、吹付、穿孔注入、含浸装置等による含浸等が挙げられるが、可燃性基材の内部まで十分に成分を浸透・含浸させることにより、本発明の効果が発揮されやすくなるので、含浸装置等による含浸や穿孔注入が好ましい。
【００４８】
浸漬の場合、浸漬時間は３０分以上１週間以下が好ましく、１時間以上２日以下がより好ましく、２時間以上１日以下が特に好ましい。
浸漬時間の下限が上記以上であると、可燃性基材の内部まで十分に成分が浸透し、得られる難燃化基材の難燃性・防蟻性が優れたものとなる。また、浸漬時間の下限が上記以下であると、生産性が十分となる（浸漬時間の上限を上記以上にしても、難燃化基材の性能は優れたものとはならず、無意味である）。
【００４９】
また、浸漬は１回行うのではなく、途中で基材をいったん取り出し乾燥させ、複数回に分けて浸漬を行うのも好ましい。浸漬の際に、気泡の発生等により、局所的に難燃成分・防蟻成分が浸透しにくい部位が生ずることがあるが、複数回に分けて浸漬すれば、このようなことを防止することができる。
【００５０】
浸漬後の乾燥は、自然乾燥でもよいし、熱風乾燥機などによる強制乾燥でもよい。
自然乾燥の場合、乾燥時間は、３０分以上１週間以下が好ましく、１時間以上２日以下がより好ましく、２時間以上１日以下が特に好ましい。
強制乾燥の場合、乾燥時間は、１分以上１時間以下が好ましく、２分以上３０分以下がより好ましく、３分以上２０分以下が特に好ましい。
【００５１】
可燃性基材の例としては、木材、紙、布等が挙げられるが、木造住宅等に使用される木材は、難燃性のみならず防蟻性が要求されるため、本発明の効果を奏しやすく、本発明の適用対象として好ましい。
【００５２】
表１に、本発明の防蟻性難燃化処理液の一例について、一般財団法人日本文化用品安全試験所にて行なわれた有害１７元素１９項目に関する試験結果を示す。本発明の防蟻性難燃化処理液は、ＥＮ７１−３（２０１３年７月２０日よりＥＵで玩具の安全を対象に新しく適用開始された基準）の規格値を全てで下回っている。本発明の防蟻性難燃化処理液は、ホウ素（ホウ素化合物）を含んでいないため、溶解性ホウ素も規格値をはるかに下回る数値であった。
【００５３】
【表１】
2016107639.tif 000002
【００５４】
また、表１に示した本発明の防蟻性難燃化処理液の一例は、室内濃度指針値が設定された１３物質（ホルムアルデヒド、アセトアルデヒド、トルエン、キシレン、エチルベンゼン、スチレン、パラジクロロベンゼン、テトラデカン、クロルピリホス、フェノブカルブ、ダイアジノン、フタル酸ジ−ｎ−ブチル、フタル酸ジ−２−エチルヘキシル）を一切含んでおらず、社団法人日本しろあり対策協会と公益財団法人日本木材保存協会にて認定された健康障害と環境負荷を引き起こさない処理液である。
【００５５】
＜作用・原理＞
本発明の防蟻性難燃化処理液が優れた難燃性・防蟻性を示す作用・原理は明らかではないが、以下のことが考えられる。ただし本発明は、以下の作用効果の範囲に限定されるわけではない。
【００５６】
本発明の防蟻性難燃化処理液は、燃焼中に有機物の炭化を著しく促進して可燃性の炭素含有気体の生成を減少させ、燃焼速度の遅い炭素の生成量を増加させることにより、可燃性基材の燃焼を抑制していると考えられる。
具体的には、難燃成分（リン酸二水素アンモニウム、硫酸アンモニウム）が、基材の燃焼時に熱分解することで窒素ガスを発生し、この窒素ガスが酸素を遮断し燃焼を抑制しているものと考えられる。また、難燃成分が可燃物表面で炭素との混合物膜を生成し、燃焼を抑制しているものと考えられる。
また、難燃成分が分解することで生成するアンモニウムイオン（ＮＨ４＋）、リン酸水素イオン（ＨＰＯ４２−）、リン酸二水素イオン（Ｈ２ＰＯ４−）等による負触媒効果も、燃焼の抑制に寄与しているものと考えられる。
【実施例】
【００５７】
以下に、実施例及び比較例を挙げて本発明を更に具体的に説明するが、本発明は、その要旨を超えない限りこれらの実施例及び比較例に限定されるものではない。
【００５８】
＜実施例１＞
リュウキュウマツの板をサンプルとして、本発明の防蟻性難燃化処理液の難燃化性能を試験した。リュウキュウマツは、他の木材と比較して、密度が高く、液剤の成分が浸透・含浸しにくいと言われている。
【００５９】
下記組成の防蟻性難燃化処理液Ａを、バットの中に充填し、１０ｃｍ×１０ｃｍ×１．５ｃｍのリュウキュウマツの板を１２時間浸漬した。その後、板を取り出して自然乾燥させた後、再び、防蟻性難燃化処理液に１２時間浸漬した。再び板を取り出し、自然乾燥させた。
【００６０】
［防蟻性難燃化処理液Ａ組成］
・水                          ６７．６質量部
・リン酸二水素アンモニウム    １２．０質量部
（太平化学産業株式会社製）
・硫酸アンモニウム            １５．０質量部
（米山薬品工業株式会社製）
・２５％アンモニア水            ４．５質量部
（株式会社小林製）
・含浸促進剤                    ０．９質量部
（日本ルーブリゾール株式会社製、ソルスパース２００００）
・ジノテフラン                  ０．１質量部
・防腐剤                                少量
（大阪ガスケミカル株式会社製、スラオフ７２Ｎ）
・防藻剤                                少量
（日本曹達株式会社製、バイオカット−ＡＦ４０）
【００６１】
上記処理前の板の質量は１１０．１ｇであったのに対し、上記処理後の板の質量は１１８．６ｇであり、防蟻性難燃化処理液の成分が含浸することにより、板の質量が８．５ｇ増加していた。
【００６２】
上記手順で防蟻性難燃化処理液に浸漬した板（Ｂ）と、無処理の１０ｃｍ×１０ｃｍ×１．５ｃｍのリュウキュウマツの板（Ａ）をそれぞれ試験体として、同じ条件で同時にガスバーナーにて火炎照射した。使用ガスはプロパン、炎先端と試験体の距離は５ｃｍ、炎の先端温度は１０００℃前後とした。各板の裏面には、温度計を設置し、５０秒間隔で温度を測定した。
【００６３】
板（Ａ）は、火炎照射後８分後に裏面に炎が貫通したが、板（Ｂ）では、火炎照射後８分後の裏面の温度は７５℃であり、その後も裏面の温度に大きな上昇はなく、炎が裏面に貫通する兆しも無かった。
【００６４】
＜実施例２＞
綿の薄手布（かなきん３号）をサンプルとして、本発明の防蟻性難燃化処理液による処理後の防炎性能について、消防法施行規則第４条の３に規定する防炎性能試験を公益財団法人日本防炎協会にて実施した。
【００６５】
薄手布を、下記組成の防蟻性難燃化処理液Ｂ（温度１７℃、ｐＨ６．３）の中に４分間浸漬し、絞り率は１１６％であった。
薄手布を乾燥し、薬剤付着量を計測したところ、１９．８質量％であった。
【００６６】
［防蟻性難燃化処理液Ｂ組成］
・水                          ６７．６質量部
・リン酸二水素アンモニウム      ４．０質量部
（太平化学産業株式会社製）
・硫酸アンモニウム              ５．０質量部
（米山薬品工業株式会社製）
・２５％アンモニア水            １．５質量部
（株式会社小林製）
・含浸促進剤                    ０．３質量部
（日本ルーブリゾール株式会社製、ソルスパース２００００）
・ジノテフラン                  ０．０３質量部
・防腐剤                                少量
（大阪ガスケミカル株式会社製、スラオフ７２Ｎ）
・防藻剤                                少量
（日本曹達株式会社製、バイオカット−ＡＦ４０）
【００６７】
本発明の防蟻性難燃化処理液による処理後の薄手布は、表２に示す通り、残炎時間、残じん時間、炭化面積に関して、消防法施行規則第４条の３に規定する基準に適合していたため公益財団法人日本防炎協会にて防炎薬剤として登録された。
【００６８】
【表２】
2016107639.tif 000003
【産業上の利用可能性】
【００６９】
本発明の防蟻性難燃化処理液は、難燃性と防蟻性に優れ、人体に対する安全性が高いので、木造住宅における木材の難燃化・防蟻化をはじめとして、障子、壁紙、襖、包装紙、ダンボール、証券、書類等の紙製品；カーテン、絨毯、布製ブラインド、シーツ、クッション、ぬいぐるみ等の布製品；ベニヤ板、木製建具、木製家具等の木製品；等の難燃化・防蟻化に広く利用されるものである。